(57)【要約】本発明は容量性タッチパネルおよび容量性タッチパネルにおける金属導体の視認性を低減する方法を提供する。容量性タッチパネルは実質的に透明な基板（１）および該基板上の複数の電極パターンを含む。電極パターンは少なくとも２つ導体セルおよび１つの金属導体を含む。前記導体セルは互いに分離され、前記金属導体によって接続される。前記金属導体は光吸収層でコーティングされる。また本発明は、前記金属導体の視認性を低減し、かつ良好な光学性能を得るように、前記金属導体から光の反射を低減するために前記金属導体上の黒また暗い低反射層をコーティングするための方法を提供する。【選択図】図２
2013526741.tif 000002
【特許請求の範囲】
【請求項１】
容量性タッチパネルであって、
実質的に透明な基板、
タッチ信号を検知するために前記実質的に透明な基板上に載せられ、前記実質的に透明基板上に載せられた少なくとも１つの金属導体を含んでなる電極パターン、および
前記金属導体に載せられた少なくとも１つの光吸収層
を備えてなる容量性タッチパネル。
【請求項２】
前記電極パターンは前記金属導体によって接続された少なくとも２つの導体セルを備えてなる請求項１に記載の容量性タッチパネル。
【請求項３】
前記電極パターンは、第１の方向に配置された少なくとも１つの第１の電極、および第２の方向に配置された少なくとも１つの第２の電極を備え、前記第１の電極は前記第２電極に直角で、かつ前記第２の電極から絶縁され、
前記第１の電極または前記第２の電極は、少なくとも２つの導体セルを備えてなる
請求項２に記載の容量性タッチパネル。
【請求項４】
前記第１の電極および前記第２の電極は同じ層に載せられ、かつ少なくとも１つの絶縁体によって絶縁され、及び前記絶縁体が対応する前記第１の電極と前記第２の電極の間で載せられてなる請求項３に記載の容量性タッチパネル。
【請求項５】
前記容量性タッチパネルは、さらに少なくとも１対のスルーホールをもつ絶縁層を備え、前記第１の電極および前記第２の電極の少なくとも２つ導体セルは、前記絶縁層の第１の表面に載せられ、前記金属導体は、第１の表面に対向する前記絶縁体層の第２の表面に載せられ、前記金属導体の２つの端末が前記１対のスルーホールを貫通し、及び前記第１の電極によって分離された前記第２の電極の隣接した２つの導体セルを接続してなる請求項３に記載の容量性タッチパネル。
【請求項６】
前記絶縁層は透明な絶縁材料から製造されてなる請求項５に記載の容量性タッチパネル。
【請求項７】
前記導体セルは実質的に透明な導電性材料から製造されてなる請求項２に記載の容量性タッチパネル。
【請求項８】
前記透明な導電性材料は透明な酸化インジウムスズまたは透明な酸化アンチモンスズである請求項７に記載の容量性タッチパネル。
【請求項９】
前記容量性タッチパネルは、さらに前記タッチ信号を受け取り、処理するためのプロセッサを備え、前記電極パターンは少なくとも１つの金属トレースによって前記プロセッサに接続されてなる請求項１に記載の容量性タッチパネル。
【請求項１０】
前記電極パターンは、少なくとも１つの第１の電極および少なくとも１つの第２の電極を備え、前記第１の電極は前記第２の電極に直角で、かつ前記第２の電極から絶縁され、前記第１の電極または前記第２の電極は少なくとも２つの導体セルを備える請求項９に記載の容量性タッチパネル。
【請求項１１】
光吸収層の反射率は８０％未満である請求項１に記載の容量性タッチパネル。
【請求項１２】
前記光吸収層の反射率が低い反射性の材料で覆うことにより形成されてなる請求項１に記載の容量性タッチパネル。
【請求項１３】
前記低い反射性の材料は、窒化物、酸化物、窒化物と酸化物の混合物および深い色の紫外線感光性の有機材料から成る群から選択される請求項１２に記載の容量性タッチパネル。
【請求項１４】
前記窒化物が、クロミウム窒化物、窒化チタンおよびジルコニウム窒化物から成る群から選択されてなる請求項１３に記載の容量性タッチパネル。
【請求項１５】
前記酸化物が、酸化クロム、酸化チタンおよび酸化ジルコニウムから成る群から選択されてなる請求項１３に記載の容量性タッチパネル。
【請求項１６】
前記深い色の紫外線感光性の有機材料が、灰色、茶色で黒色のフォトレジスト材料から成る群から選択されてなる請求項１３に記載の容量性タッチパネル。
【請求項１７】
前記容量性タッチパネルは、さらに保護層を備え、前記保護層が実質的に透明な基板上の保護層カバーおよび電極パターンを備えてなる請求項１に記載の容量性タッチパネル。
【請求項１８】
実質的に透明な基板を備える容量性タッチパネルにおける金属導体の視認性を低減する方法であって、前記方法が、
前記実質的に透明な基板上に、少なくとも１つの金属導体を備える電極パターンを貼る工程と、
低い反射性の材料から製造された金属導体上に光吸収層をコーティングする工程
を含んでなる容量性タッチパネルにおける金属導体の視認性を低減する方法。
【請求項１９】
前記電極パターンは少なくとも２つの導体セルを備え、前記金属導体が前記２つの導体セルを接続してなる請求項１８に記載の容量性タッチパネルにおける金属導体の視認性を低減する方法。
【請求項２０】
少なくとも１つの金属トレースが前記電極パターンとプロセッサを接続する請求項１８に記載の容量性タッチパネルにおける金属導体の視認性を低減する方法。
【請求項２１】
前記低い反射性の材料は、窒化物、酸化物、窒化物と酸化物の混合物および深い色の紫外線感光性の有機材料から成る群から選択されてなる請求項１８に記載の容量性タッチパネルにおける金属導体の視認性を低減する方法。
【請求項２２】
前記窒化物がクロミウム窒化物、窒化チタンおよびジルコニウム窒化物から成る群から選択されてなる請求項２１に記載の容量性タッチパネルにおける金属導体の視認性を低減する方法。
【請求項２３】
前記酸化物が酸化クロム、酸化チタンまたは酸化ジルコニウムから成る群から選択されてなる請求項２１に記載の容量性タッチパネルにおける金属導体の視認性を低減する方法。
【請求項２４】
前記深い色の紫外線感光性の有機材料が、灰色、茶色又は黒色のフォトレジスト材料から成る群から選択されてなる請求項２１に記載の容量性タッチパネルにおける金属導体の視認性を低減する方法。
【請求項２５】
前記方法が、実質的に透明基板上で金属層を貼る工程、
金属層上の窒化物、酸化物または窒化物および酸化物の混合物から成る群から選択された低い反射性の材料から製造された低い反射性の材料層をコーティングする工程、
前記少なくとも１つの金属導体および前記光吸収層を形成するために前記金属層および前記低い反射性の材料層をエッチングする工程を含み、
前記光吸収層は、各金属導体上を覆う少なくとも１つ低い反射性のストリップを備えてなる請求項２１に記載の容量性タッチパネルにおける金属導体の視認性を低減する方法。
【請求項２６】
前記方法が、
実質的に透明な基板上で金属層を貼る工程と、
前記金属層上に、深い色の紫外線感光性有機材料から製造された低い反射性の材料層を貼る工程と、
フォトリソグラフィーのプロセスによって、少なくとも１つの低い反射性のストリップを含む前記光吸収層に、低い反射性の材料層を暴露し、現像する工程と、
各金属導体を１つの低い反射性のストリップによって覆わせるために、前記少なくとも１つの金属導体中の金属層をエッチングするために、マスキング層として前記低い反射性のストリップを使用する工程
を含んでなる請求項２１に記載の容量性タッチパネルにおける金属導体の視認性を低減する方法。
【請求項２７】
前記実質的に透明な基板上に金属層を貼る工程と、
前記少なくとも１つの金属導体中の金属層にエッチングを施す工程と、
前記金属層上に深い色の紫外線感光性の有機材料から製造された低い反射性の材料層を貼る工程と、
前記金属導体上の少なくとも１つの低い反射性のストリップに低い反射性の材料層を製造するために、フォトリソグラフィーのプロセスによって、前記光吸収層中に低い反射性の材料層を暴露し、現像する工程を含んでなる請求項２１に記載の容量性タッチパネルにおける金属導体の視認性を低減する方法。
【発明の詳細な説明】
【技術分野】
【０００１】
本発明は、一般的に容量性タッチ技術に関し、より詳しくは、単一層透明導電構造と、容量性タッチパネルにおける、金属導体の視認性を減少させる方法に関する。
【背景技術】
【０００２】
容量性タッチパネルは、人体と感知電極の間の電流感知効果によって作用する。一般に、容量性タッチパネルは、実質的に透明な基板、電極パターンおよび保護層を含む。電極パターンは、タッチ・アクションを感知するため、及びそれに従ってタッチ信号を生成するため、実質的に透明な基板上に載せられる。ユーザーがタッチパネルにタッチすると、いくらかの電荷が取り除かれて電流信号を形成し、その後、電流信号は金属トレースによってプロセッサに送信される。プロセッサは、信号にしたがってよってタッチされている位置を決定する。
【０００３】
容量性タッチパネルの電極パターンは、実質的に透明な導電層をコーティング、エッチングまたはプリンティングによって形成され得る。実質的に透明な導電層は、実質的に導電性の材料、例えば、酸化インジウムスズ（ＩＴＯ）またはアンチモン酸化スズ（ＡＴＯ）から製造される。電極パターンは、いくつかの導体セルと、そのような導体セルのうちの２つが接続された導電体とを含む。従来の容量性タッチパネルは、電極パターンの構造にしたがって、単一層ＩＴＯ構造または二重層ＩＴＯ構造のいずれかになり得る。単一層ＩＴＯ構造は１層の上に異なる軸の電極を有する構造である。二重層ＩＴＯ構造は二層上に配された２つの異なる軸の電極を有する構造である。
【０００４】
図１、図２および図３を参照すると、単一層ＩＴＯ構造をもつ容量性タッチパネル（１０）は、実質的に透明な基板（１）、電極パターン（２）、絶縁層（３）および保護層（４）を含んでいる。保護層（４）は容量性タッチパネル（１０）の最外層で、電極パターン（２）上を覆う。電極パターン（２）は実質的に透明な基板（１）上に載せられ、少なくとも１つの第１の電極（２１）、および実質的に透明な基板（１）の表面に配置された少なくとも１つの第２の電極（２２）を少なくとも含んでいる。第１の電極（２１）は第２の電極（２２）に直角である。絶縁層（３）は少なくとも１つの絶縁体（３１）を含んでいる。第１の電極（２１）は絶縁体（３１）によって第２の電極（２２）から絶縁される。
【０００５】
さらに、第１の電極（２１）は、複数の第１の導体セル（２１１）および複数の第1導電体（２１２）を含んでいる。第1導電体（２１２）は、第１の電極（２１）における隣接する２つの第１の導体セル（２１１）接続する。第２の電極（２２）は、少なくとも１つの第２の導体セル（２２１）および少なくとも１つの第２導電体（２２２）を含んでいる。第２導電体（２２２）は、第２の電極（２２）における隣接する第２の導体セル（２２１）と接続する。絶縁体（３１）は、絶縁を提供するために、第1導電体（２１２）と対応する第２導電体（２２２）との間に配される。
【０００６】
容量性タッチパネル（１０）は、さらに、タッチ信号を受け取るため、および処理するためのプロセッサに（図３に示されず）と、およびプロセッサにタッチ信号を搬送するための金属トレースとを含んでいる。第１の電極（２１）はそれぞれ第１の金属トレース（２３）を介してプロセッサに接続される。また、各第２の電極（２２）は第２の金属トレース（２４）を介してプロセッサに接続される。一般に、第１の金属トレース（２３）および第２の金属トレース（２４）は、金属導体から製造される。
【０００７】
金属導体は、良好な導電性と安値を有しているので、実際の製造において第２導電体（２２２）は、通常、金属導体から製造される。しかしながら、金属導体は特定の幅を有するので、ユーザーは、常に実質的に透明な基板および透明電極パターンからなる、そのような透明な環境で金属導体を見ることができる。金属導体の視認性は望まれない。
【０００８】
従来の技術において、金属導体の視認性の欠点を少なくする２つの方法が存在する。すなわち、（１）特定の値より小さい金属導体の幅により金属導体のサイズを少なくすること。この方法は製造上使用されるのが難しく、歩留を減少させる。更に、この方法は視認性の欠点を完全には解決することができない。（２）  金属導体を製造するために透明なＩＴＯを使用すること。電極層が同じ低い反射性の材料（ＩＴＯ）を使用するので、製品は良好な外観を形成することができる。しかしながら、この方法は高コストの材料（ＩＴＯ）を使用し、そして実際の製造において、この方法は、ＩＴＯコーティングのプロセス、フォトリソグラフィー暴露および現像のプロセス、および膜のエッチングと剥離プロセスを加える必要があり、したがって、製造コストが増加する。
【発明の概要】
【発明が解決しようとする課題】
【０００９】
本発明の目的は、金属導体および良好な光学性能の、低い視認性をもつ容量性タッチパネルを提供することである。
【００１０】
本発明の他の目的は、金属導体の視程を少なくする方法を提供することであり、製品の外観を改善し、コストを低減し、及び歩留まりを維持することができる方法を提供することである。
【課題を解決するための手段】
【００１１】
一態様において、容量性タッチパネルは、透明基板と、タッチ信号を検知するための電極パターンを含んでいる。電極パターンは、透明基板上に載せられた少なくとも１つの金属導体を含んでいる。容量性タッチパネルは、また対応する金属導体の各々に載せられた光吸収層を含んでいる。
【００１２】
さらに、電極パターンは、少なくとも１つの第１の電極および少なくとも１つの第２の電極を含んでおり、第１の電極は第２の電極に直角であり、かつ、第１の電極は２の電極から絶縁され、第１の電極または第２の電極は、少なくとも２つの導体セルを含み、金属導体は２つの導体セルと接続する。
【００１３】
さらに、光吸収層の反射率は、８０％未満である。また、光吸収層は低い反射性の材料で覆うことにより形成される。低い反射性の材料は、窒化物、酸化物、窒化物と酸化物の混合物または深い色の紫外線（ＵＶ）感光性有機材料である。窒化物は、クロミウム窒化物（ＣｒＮ）、窒化チタン（ＴｉＮ）またはジルコニウム窒化物（ＺｒＮ）などの金属窒化物である。酸化物は、酸化クロム（ＣｒＯ）、酸化チタン（ＴｉＯ）または酸化ジルコニウム（ＺｒＯ）などの金属酸化物である。深い色のＵＶ感光性有機材料は灰色か、茶色か、黒色のフォトレジスト材料である。
【００１４】
他の態様において、金属導体の視認性を少なくする方法は、金属導体を有する容量性タッチパネルにおいて使用され、当該容量性タッチパネルは透明基板を含んでいる。この方法は、次の工程を含んでいる。すなわち、当該方法は、
（ａ）透明基板上で電極パターンを貼る工程であって、前記電極パターンが少なくとも１つの金属導体を含んでなる工程と、
（ｂ）前記金属導体上を低い反射性の材料で光吸収層を覆う工程
を含む。
【００１５】
さらに、低い反射性の材料は、窒化物、酸化物、窒化物と酸化物の混合物または深い色の紫外線（ＵＶ）感光性有機材料である。窒化物は、クロミウム窒化物（ＣｒＮ）、窒化チタン（ＴｉＮ）またはジルコニウム窒化物（ＺｒＮ）などの金属窒化物である。酸化物は、酸化クロム（ＣｒＯ）、酸化チタン（ＴｉＯ）または酸化ジルコニウム（ＺｒＯ）などの金属酸化物である。深い色のＵＶ感光性有機材料は灰色か、茶色か、黒色のフォトレジスト材料である。
【００１６】
本発明は、金属導体の視認性を少なくするように、金属導体から光の反射を少なくするために金属導体上に黒または暗い低反射層をコーティングする方法を提供する。金属導体の幅を少なくする必要はなく、製造プロセスにおいて高い歩留まり率を達成することは容易である。加えて、金属導体の代わりにＩＴＯを使用する従来の方法と比較して、本発明は、ＩＴＯコーティングプロセス、および膜をエッチングし、剥離するプロセスを省くことができる。したがって、製造プロセスは低減されることができ、かつコストを低減することができる。
【図面の簡単な説明】
【００１７】
【図１】図１は、従来の容量性タッチパネルの横断面図を示す。
【図２】図２は、図１のＡ−Ａ線横断面図を示す。
【図３】図３は、従来の容量性タッチパネルの平面図を示す。
【図４】図４は、本発明の実施形態による赤外線検出器タッチパネルの横断面図を示す。
【図５】図５は、図４のＢ−Ｂ線横断面図を示す。；
【図６】図６は、本発明の実施形態による赤外線検出器タッチパネルの平面図を示す。
【図７】図７は、複数の第１の導体セル、複数の第1導電体および透明基板の表面上の複数の第２の導体セルを配置する平面図を示す。
【図８】図８は、第1導電体の表面上の複数の絶縁体を配置する平面図を示す。
【図９】図９は、本発明の実施形態による赤外線検出器タッチパネルの平面図を示す。
【図１０】図１０は、本発明の実施形態による赤外線検出器タッチパネルの横断面図を示す。
【発明を実施するための形態】
【００１８】
本発明の詳細な記載が、以下の実施形態において説明される。本発明の範囲を限定するようには意図されないが、他の適用にもなお適合され得る。図面は詳細に例証されているが、開示された要素の量が、明らかに制限する量を備えたそれらの要素を除いて、開示されたものを超えるか、あるいは、それ未満であり得る。
【００１９】
図４、図５および図６を参照すると、本発明の第１の実施形態による容量性タッチパネル（１０）は、実質的に透明な基板（１）、電極パターン（２）、絶縁層（３）および保護層（４）を含んでいる。電極パターン（２）はタッチ信号の検知のために実質的に透明基板（１）に載せられ、電極パターン（２）は複数の第１の電極（２１）および複数の第２の電極（２２）を含んでいる。第１の電極（２１）は第１の方向に配置され、第２の電極（２２）は第２の方向に配置される。第１の電極（２１）の各々は第２の電極（２２）に直角である。また、第１の電極（２１）および第２の電極（２２）は実質的に透明な基板（１）の１つの表面に載せられる。絶縁層（３）は複数の絶縁体（３１）を含んでいる。第１の電極（２１）の各々は絶縁体（３１）のうちの１つによって第２の電極（２２）から絶縁される。保護層（４）は容量性タッチパネル（１０）の最外層に載せられ、電極パターン（２）を覆う。保護層（４）は、透明な有機ポリマーから通常製造される。
【００２０】
さらに、第１の電極（２１）の各々は複数の第１の導体セル（２１１）および複数の第1導電体（２１２）を含んでおり、第1導電体（２１２）の各々は、一つの第１の電極（２１）における２つの隣接する第１の導体セル（２１１）と接続する。第２の電極（２２）の各々は複数の第２の導体セル（２２１）および複数の第２導電体（２２２）を含んでおり、第２導電体（２２２）の各々は、一つの第２の電極（２２）における隣接する２つの第２の導体セル（２２１）と接続する。絶縁体（３１）の各々は、それらを絶縁するために第1導電体（２１２）と第２導電体（２２２）の間で配置される。
【００２１】
さらに、第２導電体（２２２）の各々は金属導体から製造される。光吸収層（５）は第２導電体（２２２）の表面上でコーティングされ。図４と図５を参照すると、光吸収層（５）は複数の低い反射性のストリップ（５ａ）を含んでおり、第２導電体（２２２）のおのおのを覆っている。光吸収層（５）は、光の反射率を低減することができる。また、反射率は８０％未満であり、したがって、第２導電体（２２２）の視認性が低減される。
【００２２】
光吸収層（５）は低い反射性材料でコーティングすることにより形成される。低い反射性材料は、窒化物、酸化物、窒化物と酸化物の混合物または深い色のＵＶ感光性有機材料である。窒化物は、クロミウム窒化物（ＣｒＮ）、窒化チタン（ＴｉＮ）またはジルコニウム窒化物（ＺｒＮ）などの金属窒化物である。酸化物は、酸化クロム（ＣｒＯ）、酸化チタン（ＴｉＯ）または酸化ジルコニウム（ＺｒＯ）などの金属酸化物である。深色のＵＶの感光性の有機材料は灰色か、茶色か、黒いフォトレジスト材料である
【００２３】
さらに、第１の導体セル（２１１）、第２の導体セル（２２１）および第1導電体（２１２）は、実質的に透明な導電性材料から製造される。透明な導電性材料は、透明な酸化インジウムスズ（ＩＴＯ）または透明な酸化アンチモンスズ（ＡＴＯ）のような透明な導電性酸化物である。絶縁体（３１）は透明な絶縁材料（ＳｉＯ２など）から製造される。
【００２４】
容量性タッチパネル（１０）は、タッチ信号を受け取るため、および処理するためにさらにプロセッサ（図６で示されない）を含んでいる。第１の電極（２１）の各々はプロセッサに一つの第１の金属トレース（２３）によって接続され、第２の電極（２２）の各々はプロセッサに一つの第２の金属トレース（２４）によって接続される。一般に、第１の金属トレース（２３）および第２の金属トレース（２４）は、金属導体である。
【００２５】
視界不良金属導体を備えた容量性タッチパネルを生産する方法は、同様に提供される。
【００２６】
工程Ｓ１１０は、図７を参照すると、透明な導電性材料でコーティングし、エッチングして、複数の分離された第１の導体セル（２１１）、複数の分離された第２の導体セル（２２１）、及び複数の第1導電体（２１２）を形成し、複数の分離された第１の導体セル（２１１）、複数の分離された第２の導体セル（２２１）、及び複数の第1導電体（２１２）は、一つの第１の電極（２１）における隣接する第１の導体セル（２１１）に接続される。
【００２７】
工程Ｓ１２０は、図８を参照すると、透明な絶縁材料を貼り、第1導電体（２１２）の表面に複数の絶縁体（３１）を形成する。
【００２８】
工程Ｓ１３０は、絶縁体（３１）の表面上に複数の第２導電体（２２２）を貼り、第２導電体（２２２）の各々は、一つの第２の電極（２２）における隣接する２つの第２の導体セル（２２１と接続し、第２導電体（２２２）は金属導体から製造される。そして、その後、第２導電体（２２２）上に光吸収層（５）を貼る。工程Ｓ１３０において形成された構造は、図６で示される。工程Ｓ１３０において、第２導電体（２２２）を貼る異なる方法がある。
【００２９】
（１）実質的に透明な基板（１）上に金属層を貼った後に、金属層に窒化物、酸化物または化物と酸化物の混合物から製造される低い反射性の材料層を覆い、ついで、金属層と低い反射する材料層をエッチングして、第２導電体（２２２）および光吸収層（５）を形成する。光吸収層（５）は、第２導電体（２２２）のおのおのを覆う複数の低い反射性のストリップ（５ａ）を含んでおり、低い反射性のストリップ（５ａ）は第２導電体（２２２）と同じ構造を有している。
【００３０】
（２）実質的に透明な基板（１）上に金属層を貼った後に金属層上に深い色のＵＶ感光性有機材料から製造された低い反射性の材料層を貼る。ついで、フォトリソグラフィーのプロセスによって光吸収層（５）内に低い反射性の材料層を暴露し、現像する。光吸収層（５）は複数の低い反射性のストリップ（５ａ）を含んでいる。ついでマスキング層として低い反射性のストリップ（５ａ）を使用して、第２導電体（２２２）中の金属層をエッチングする。したがって、低い反射性のストリップ（５ａ）は、第２導電体（２２２）と同じ構造を有している。
【００３１】
（３）実質的に透明な基板（１）上に金属層を貼った後に、第２導電体（２２２）中の金属層をエッチングする。ついで、金属層上に深い色のＵＶ感光性有機材料から製造された低い反射性の材料層を貼る。然る後、フォトリソグラフィーのプロセスによって光吸収層（５）に低い反射性の材料層を暴露し、現像する。光吸収層（５）は第２導電体（２２２）上を覆う複数の低い反射性のストリップ（５ａ）を含んでおり、低い反射性のストリップ（５ａ）は、第２導電体（２２２）と同じ構造を有している。
【００３２】
工程Ｓ１４０は、実質的に透明な基板（１）に電極パターン（２）が貼られた基板（１）上に保護層（４）を貼る。保護層（４）は透明な有機ポリマー材料から製造される。
【００３３】
第１の電極（２１）および第２の電極（２２）の量は、容量性タッチパネルの解像度によって調節される。工程Ｓ１１０およびＳ１３０は交換することができ、それは、これらの工程の順序がＳ１３０‐Ｓ１２０‐Ｓ１１０‐Ｓ１４０であり得ることを意味する。
【００３４】
同様に、それは、第１の金属トレース（２３）および第２の金属トレース（２４）上に光吸収層（５）をコーティングすることができ、金属トレースの視認性を低減させる。
【００３５】
図９及び図１０を参照すると、本発明の第２の実施形態による容量性タッチパネル（１０）は、実質的に透明な基板（１）、電極パターン（２）、絶縁層（３）および保護層（４）を含んでいる。電極パターン（２）は実質的に透明な基板（１）に載せられ、電極パターン（２）は複数の第１の電極（２１）および複数の第２の電極（２２）を含んでいる。第１の電極（２１）の各々は第２の電極（２２）に直角である。また、第１の電極（２１）および第２の電極（２２）は実質的に透明な基板（１）の１つの表面に載せられる。第１の電極（２１）の各々は複数の第１の導体セル（２１１）および複数の第1導電体（２１２）を含んでおり、第1導電体（２１２）の各々は一つの第１の電極（２１）に隣接する２つの第１の導体セル（２１１）と接続する。第２の電極（２２）の各々は複数の第２の導体セル（２２１）および複数の第２導電体（２２２）を含んでいる。絶縁層（３）は少なくとも１対をスルーホール（３２）を定義しており、絶縁層（３）の第１の表面は第１の電極（２１）に近接し、第２導電体（２２２）は、第１の表面に対向する第２の表面上に配され、第２導電体のそれぞれの２つの端末は１対のスルーホール（３２）を貫通して１つの第２の電極（２２）における２つの隣接する第２の導体セル（２２１）と接続する。保護層（４）は容量性タッチパネル（１０）の最外層に載せられ、実質的に透明な基板（１）および電極パターン（２）上を覆う。保護層４は、通常、有機ポリマーから製造れる。
【００３６】
さらに、第２導電体（２２２）の各々は金属導体から製造され、光吸収層（５）は第２導電体（２２２）の表面上でコーティングされる。図４と図５を参照すると、光吸収層（５）は複数の低い反射性のストリップ（５ａ）を含んでおり、第２導電体（２２２）のそれぞれを覆う。光吸収層（５）は、光の反射率を低減することができ、反射率は８０％未満で、金属導体の視認性は、従って低減される。同様に、実質的に透明な基板（１）、電極パターン（２）、絶縁層（３）および保護層（４）は、本発明の第１の実施形態と同じ材料を使用する。
【００３７】
容量性タッチパネル（１０）は、さらに感知信号を受け取り、処理するためのプロセッサを含んでいる。プロセッサは、金属トレースによって導体セルと接続される。第１の電極（２１）の各々は一つの第１の金属トレース（２３）によってプロセッサに接続される。第２の電極（２２）の各々は、一つの第２の金属トレース（２４）によってプロセッサに接続される。一般に、第１の金属トレース（２３）および第２の金属トレース（２４）は、金属導体から通常製造される。
【００３８】
本発明の第２の実施形態における容量性タッチパネルを製造する方法は第１の実施形態に類似しており、これらの差異は絶縁体層を配置する方法のみである。
【００３９】
光吸収層（５）は、光の反射率低減するため、かつ金属導体の視認性を低減するために金属導体（例えば、第２導電体（２２２）、第１の金属トレース（２３）または第２の金属トレース（２４））上を覆うことができる。
【００４０】
本発明は構造的特徴及び／又は方法的行為に特有の文言で記載されているが、添付の特許請求の範囲で定義された本発明が、記載された特定の特徴又は行為に必ずしも限定されないことは理解されるべきである。むしろ、特定の特徴及び行為は、請求された発明を実施する例示的な形態として開示されている。
【符号の説明】
【００４１】
１０          容量性タッチパネル
１            実質的に透明な基板
２            電極パターン
２１          第１の電極
２２          第２の電極
２１１        第１の導体セル
２１２        第1導電体
２２１        第２の導体セル
２２２        第２導電体
２３          第１の金属トレース
２４          第２の金属トレース
３            絶縁層
３１          絶縁体
３２          スルーホール
４            保護層
５            光吸収層
５ａ          低い反射性ストリップ
【図１】
2013526741.tif 000003
【図３】
2013526741.tif 000004
【図４】
2013526741.tif 000005
【図６】
2013526741.tif 000006
【図７】
2013526741.tif 000007
【図８】
2013526741.tif 000008
【図９】
2013526741.tif 000009
【図１０】
2013526741.tif 000010
【図２】
2013526741.tif 000011
【図５】
2013526741.tif 000012
【手続補正書】
【提出日】平成25年1月15日(2013.1.15)
【手続補正１】
【補正対象書類名】特許請求の範囲
【補正対象項目名】全文
【補正方法】変更
【補正の内容】
【特許請求の範囲】
【請求項１】
容量性タッチパネルであって、
実質的に透明な基板、
タッチ信号を検知するために前記実質的に透明な基板上に載せられ、前記実質的に透明基板上に載せられた少なくとも１つの金属導体を含んでなる電極パターン、および
前記金属導体に載せられた少なくとも１つの光吸収層
を備えてなる容量性タッチパネル。
【請求項２】
前記電極パターンは前記金属導体によって接続された少なくとも２つの導体セルを備えてなる請求項１に記載の容量性タッチパネル。
【請求項３】
前記電極パターンは、第１の方向に配置された少なくとも１つの第１の電極、および第２の方向に配置された少なくとも１つの第２の電極を備え、前記第１の電極は前記第２電極に直角で、かつ前記第２の電極から絶縁され、
前記第１の電極または前記第２の電極は、少なくとも２つの導体セルを備えてなる
請求項２に記載の容量性タッチパネル。
【請求項４】
前記第１の電極および前記第２の電極は同じ層に載せられ、かつ少なくとも１つの絶縁体によって絶縁され、及び前記絶縁体が対応する前記第１の電極と前記第２の電極の間で載せられてなる請求項３に記載の容量性タッチパネル。
【請求項５】
前記容量性タッチパネルは、さらに少なくとも１対のスルーホールをもつ絶縁層を備え、前記第１の電極および前記第２の電極の少なくとも２つ導体セルは、前記絶縁層の第１の表面に載せられ、前記金属導体は、第１の表面に対向する前記絶縁体層の第２の表面に載せられ、前記金属導体の２つの端末が前記１対のスルーホールを貫通し、及び前記第１の電極によって分離された前記第２の電極の隣接した２つの導体セルを接続してなる請求項３に記載の容量性タッチパネル。
【請求項６】
前記絶縁層は透明な絶縁材料から製造されてなる請求項５に記載の容量性タッチパネル。
【請求項７】
前記導体セルは実質的に透明な導電性材料から製造されてなる請求項２に記載の容量性タッチパネル。
【請求項８】
前記透明な導電性材料は透明な酸化インジウムスズまたは透明な酸化アンチモンスズである請求項７に記載の容量性タッチパネル。
【請求項９】
前記容量性タッチパネルは、さらに前記タッチ信号を受け取り、処理するためのプロセッサを備え、前記電極パターンは少なくとも１つの金属トレースによって前記プロセッサに接続されてなる請求項１に記載の容量性タッチパネル。
【請求項１０】
前記電極パターンは、少なくとも１つの第１の電極および少なくとも１つの第２の電極を備え、前記第１の電極は前記第２の電極に直角で、かつ前記第２の電極から絶縁され、前記第１の電極または前記第２の電極は少なくとも２つの導体セルを備える請求項９に記載の容量性タッチパネル。
【請求項１１】
前記光吸収層が低い反射性の材料で覆うことにより形成されてなる請求項１に記載の容量性タッチパネル。
【請求項１２】
前記低い反射性の材料は、窒化物、酸化物、窒化物と酸化物の混合物および深い色の紫外線感光性の有機材料から成る群から選択される請求項１１に記載の容量性タッチパネル。
【請求項１３】
前記容量性タッチパネルは、さらに保護層を備え、前記保護層が実質的に透明な基板上の保護層カバーおよび電極パターンを備えてなる請求項１に記載の容量性タッチパネル。
【請求項１４】
実質的に透明な基板を備える容量性タッチパネルにおける金属導体の視認性を低減する方法であって、前記方法が、
前記実質的に透明な基板上に、少なくとも１つの金属導体を備える電極パターンを貼る工程と、
低い反射性の材料から製造された光吸収層を前記金属導体上にコーティングする工程
を含んでなる容量性タッチパネルにおける金属導体の視認性を低減する方法。
【請求項１５】
前記電極パターンは少なくとも２つの導体セルを備え、前記金属導体が前記２つの導体セルを接続してなる請求項１４に記載の容量性タッチパネルにおける金属導体の視認性を低減する方法。
【請求項１６】
少なくとも１つの金属トレースが前記電極パターンとプロセッサを接続する請求項１４に記載の容量性タッチパネルにおける金属導体の視認性を低減する方法。
【請求項１７】
前記低い反射性の材料は、窒化物、酸化物、窒化物と酸化物の混合物および深い色の紫外線感光性の有機材料から成る群から選択されてなる請求項１４に記載の容量性タッチパネルにおける金属導体の視認性を低減する方法。
【請求項１８】
前記窒化物がクロミウム窒化物、窒化チタンおよびジルコニウム窒化物から成る群から選択されてなる請求項１７に記載の容量性タッチパネルにおける金属導体の視認性を低減する方法。
【請求項１９】
前記酸化物が酸化クロム、酸化チタンまたは酸化ジルコニウムから成る群から選択されてなる請求項１７に記載の容量性タッチパネルにおける金属導体の視認性を低減する方法。
【請求項２０】
前記深い色の紫外線感光性の有機材料が、灰色、茶色又は黒色のフォトレジスト材料から成る群から選択されてなる請求項１７に記載の容量性タッチパネルにおける金属導体の視認性を低減する方法。
【請求項２１】
前記方法が、実質的に透明基板上で金属層を貼る工程、
金属層上の窒化物、酸化物または窒化物および酸化物の混合物から成る群から選択された低い反射性の材料から製造された低い反射性の材料層をコーティングする工程、
前記少なくとも１つの金属導体および前記光吸収層を形成するために前記金属層および前記低い反射性の材料層をエッチングする工程を含み、
前記光吸収層は、各金属導体上を覆う少なくとも１つ低い反射性のストリップを備えてなる請求項１７に記載の容量性タッチパネルにおける金属導体の視認性を低減する方法。
【請求項２２】
前記方法が、
実質的に透明な基板上で金属層を貼る工程と、
前記金属層上に、深い色の紫外線感光性有機材料から製造された低い反射性の材料層を貼る工程と、
フォトリソグラフィーのプロセスによって、少なくとも１つの低い反射性のストリップを含む前記光吸収層に、低い反射性の材料層を暴露し、現像する工程と、
各金属導体を１つの低い反射性のストリップによって覆わせるために、前記少なくとも１つの金属導体中の金属層をエッチングするために、マスキング層として前記低い反射性のストリップを使用する工程
を含んでなる請求項１７に記載の容量性タッチパネルにおける金属導体の視認性を低減する方法。
【請求項２３】
前記実質的に透明な基板上に金属層を貼る工程と、
前記少なくとも１つの金属導体中の金属層にエッチングを施す工程と、
前記金属層上に深い色の紫外線感光性の有機材料から製造された低い反射性の材料層を貼る工程と、
前記金属導体上の少なくとも１つの低い反射性のストリップに低い反射性の材料層を製造するために、フォトリソグラフィーのプロセスによって、前記光吸収層中に低い反射性の材料層を暴露し、現像する工程を含んでなる請求項１７に記載の容量性タッチパネルにおける金属導体の視認性を低減する方法。
【国際調査報告】
2013526741.tif 000013
2013526741.tif 000014
2013526741.tif 000015